(57)【特許請求の範囲】
【請求項１】
ディスプレイパネルを提供する工程と、
実質的に透明な基材を提供する工程と、
パターン又は印刷補助器具を使用せずに、コーティングヘッドを用いて、チキソトロピー液体でありかつ光学的に透明である組成物を、前記ディスプレイパネル及び前記基材のうちの少なくとも１つの上に配設する工程と、
前記液体組成物上に、前記ディスプレイパネル及び前記基材のうちの他方を配設する工程と、
前記液体でありかつ光学的に透明である組成物を硬化させて接着剤層を形成する工程と、
を含み、
前記接着剤層が２％未満のヘイズを有し、
前記チキソトロピー液体でありかつ光学的に透明である組成物が、多官能性（メタ）アクリレートオリゴマーを含む、光学アセンブリを作製する方法。
【請求項２】
前記液体でありかつ光学的に透明である組成物が、
多官能性（メタ）アクリレートオリゴマーと、
２５℃で４〜２０ｃＰの粘度を有する１官能性（メタ）アクリレートモノマーを含む反応性希釈剤と、
可塑剤と、
を含む、請求項１に記載の方法。
【請求項３】
前記液体でありかつ光学的に透明である組成物が、
多官能性（メタ）アクリレートオリゴマーと、
２５℃で４〜２０ｃＰの粘度を有する１官能性（メタ）アクリレートモノマーを含む、反応性希釈剤と、
アルキレンオキシド官能基を有する１官能性（メタ）アクリレートモノマーと、を含む、請求項１に記載の方法。
【請求項４】
前記液体でありかつ光学的に透明である組成物が、
多官能性ゴム系（メタ）アクリレートオリゴマーと、
４〜２０の炭素原子のペンダントアルキル基を有する１官能性（メタ）アクリレートモノマーと、
液体ゴム、
を含む、請求項１に記載の方法。
【請求項５】
前記液体でありかつ光学的に透明である組成物が、シリカを含む、請求項１に記載の方法。
【発明の詳細な説明】
【技術分野】
【０００１】
本発明は概して、液体でありかつ光学的に透明である接着剤をコーティングする方法に関する。具体的には、本発明は、印刷補助器具の補助なく、液体でありかつ光学的に透明である接着剤をコーティングする方法に関する。方法は、コーティングヘッドを用いて、液体でありかつ光学的に透明である組成物を配設する工程を伴う。液液体でありかつ光学的に透明である組成物は、対象の基材上に配設され、光学アセンブリ中で種々の素子を接着させるための光学的に透明である接着剤層を形成する。
【背景技術】
【０００２】
光学結合は、光学グレード接着剤を使用して、２つの光学素子同士を接着するのに使用することができ。ディスプレイ用途では、光学結合を使用して、ディスプレイパネル、ガラスプレート、タッチパネル、ディフューザ、剛性補償素子、ヒーター、並びに偏光板及び位相差板のようなフレキシブルフィルムなどの光学素子同士を接着することができる。ディスプレイの光学的性能は、内部反射面の数量を最小限にすることにより改善することができ、それと共に、ディスプレイの光学素子間のエアギャップ数をなくすか、又は少なくとも最小限にすることが望ましいことがある。
【０００３】
液体でありかつ光学的に透明である接着剤（ＬＯＣＡ）は、光学素子間のエアギャップを充填するために、ディスプレイ産業においてより普及している。例えば、ＬＯＣＡは、カバーグラスと酸化インジウムスズ（ＩＴＯ）触覚センサとの間の、ＩＴＯ触覚センサと液晶モジュールとの間の、又は直接的にカバーグラスと液晶モジュールとの間の、エアギャップを充填することができる。
【０００４】
ＬＯＣＡを塗布する現在の方法は、分注可能な流体、又はステンシル若しくはスクリーンを用いた、より濃く潜在的にチキソトロピー性の材料のパターニングのいずれかを伴う。分注可能な流体の使用は、それらがニュートン流体のように挙動するように、流動性の液体ＯＣＡを伴う。所望の印刷範囲を超えた流動を防ぐために、予備硬化ダム材料（ＬＯＣＡの屈折率と一致する）の使用がしばしば必要とされる。これは、追加のプロセス工程を伴い、正確な量が分注されない場合、及び／又はＬＯＣＡによって結合されている２つ基材間で完全な共平面性がない場合、それでもなおＬＯＣＡのあふれ出しを引き起こす可能性があり得る。
【０００５】
ＬＯＣＡを印刷するためのスクリーンの使用は、Ｋｏｂａｙａｓｈｉ  ｅｔ  ａｌ．（米国特許出願公開第２００９／０２１５３５１号）に記載されている。ＬＯＣＡを印刷するためのステンシルの使用は、ＰＣＴ国際公開第ＷＯ  ２０１２／０３６９８０号に記載されている。両方の方法とも、基材の所望の範囲での接着剤コーティングを得るために、ＬＯＣＡをスクリーン又はステンシルに通す必要がある。
【発明の概要】
【課題を解決するための手段】
【０００６】
光学アセンブリを作製する方法が本明細書に開示される。一実施形態では、該方法は、ディスプレイパネルを提供する工程と、実質的に透明な基材を提供する工程と、コーティングヘッドを用いて、チキソトロピー液体でありかつ光学的に透明である組成物を、ディスプレイパネル及び基材のうちの少なくとも１つの上に配設する工程と、液体組成物上に、ディスプレイパネル及び基材のうちの他方を配設する工程と、液体でありかつ光学的に透明である組成物を硬化させる工程と、を含む。
【０００７】
一実施形態では、光学的に透明である接着剤層は、１秒−１の剪断速度において約２０Ｐａ・ｓ未満の粘度を有する、液体でありかつ光学的に透明である接着剤を含む。光学的に透明である接着剤層は、約２％以下のヘイズ、１０秒−１の剪断速度において約２〜約３０Ｐａ・ｓの間の粘度、１０Ｐａの応力が約２分間適用されたとき、約０．２ラジアン以下の変位クリープ、及び１Ｈｚの周波数において、約１０００μＮ・ｍのトルクが約６０秒間、その直後に１Ｈｚの周波数において８０μＮ・ｍのトルクが適用された後、３５度のデルタに到達するまで約６０秒以下の回復時間を有する。
【０００８】
他の実施形態では、ディスプレイパネルを含む光学アセンブリを本明細書では開示する。光学アセンブリは、ディスプレイパネル、実質的に透明な基材、及びディスプレイパネルと実質的に透明な基材との間に配設される接着剤層を含む。
【０００９】
本明細書で開示する光学アセンブリは、例えば、ディスプレイを含む携帯端末、テレビ、コンピュータモニタ、ラップトップディスプレイ又はデジタル標示板（ｄｉｇｉｔａｌ  ｓｉｇｎ）を含む光学デバイスで使用することができる。
【００１０】
他の実施形態では、光学アセンブリを作製する方法が開示される。本発明のこれらの態様及び他の態様は、以下に詳細に記載される。上記の概要は、いかなる場合にも特許請求される発明の主題を限定するものとして解釈されるべきではなく、発明の主題は本明細書に記載される特許請求の範囲によってのみ定義されるものである。
【図面の簡単な説明】
【００１１】
本開示は以下の図面を参照して更に記載され得る。
【図１】ＬＯＣＡを分注する本開示の第１の例示的な方法である。
【図２Ａ】スロットダイの概略断面図である。
【図２Ｂ】スロットダイの概略断面図である。
【図３】スロットダイの斜視図である。
【図４】図３のスロットダイの底面図である。
【図５】ＬＯＣＡを分注する本開示のカーテンコーティング方法である。
【００１２】
これらの図は理想化されており、一定の縮尺で描かれておらず、説明の目的だけを意図する。
【発明を実施するための形態】
【００１３】
印刷補助器具（例えば、スクリーン、マスク、ステンシル、予備硬化ダム）の補助なく、ＬＯＣＡを剛性基材（例えば、カバーグラス、酸化インジウムスズ（ＩＴＯ）触覚センサスタック、偏光子、液晶モジュール等）上にコーティングする方法が開示される。方法は、テープ及びフィルム製品を作製するためのウェブ若しくはフィルムのための接着剤コーティング、又は表面コーティングのために使用されており、漏出なく液体組成物を対象の基材上に印刷するための好適な方法を提供することがわかっている。具体的に、ダイコーティング方法、ナイフコーティング方法、及びカーテンコーティング方法が、ＬＣＤディスプレイのディスプレイパネル上へのガラスパネルの積層、又はタッチセンサー式電子デバイスのディスプレイ上へのタッチセンサー式パネルの積層を伴う用途など、ディスプレイパネルとカバー基材との間のギャップ充填を伴う精密積層用途において正確かつ迅速に、接着剤などの液体でありかつ光学的に透明である組成物を配設するために採用され得ることがわかっている。コーティングプロセスは、サイクル時間を強化し、収率を改善することによって、処理能力の有意な改善を可能にする。本発明の方法は、ステンシル、スクリーン、マスク、又はダムなどのパターン又は印刷補助器具を使用することなく、基材上に液体でありかつ光学的に透明である接着剤をコーティングするために使用され得る。
【００１４】
図１において、コーティングされる基材２２は、コーティング領域２４と、コーティング領域を包囲するコーティング縁部と、を含む。基材は、コーティングデバイスの剛性プラットホーム（図示せず）上に配置される。コーティングデバイスは、剛性プラットホームよりも上に位置付けられたコーティングヘッド２６を含む。コーティングヘッドは、コーティングヘッドの弛みを防止する固定具に載置される。固定具はまた、基材に対するコーティングヘッドの高さの制御を可能にするために、特にｚ軸に対して、精密な位置決めを有する。一実施形態では、ｚ軸の位置は、約０．００２インチ（０．００５０８ｃｍ）以内、具体的には約０．００１インチ（０．００２５４ｃｍ）以内、より具体的には約０．０００１インチ（０．０００２５４ｃｍ）以内に制御され得る。
【００１５】
コーティングプロセス中、コーティングヘッドは、基材２２のコーティング縁部２８ａ及びコーティング領域２４の境界でＬＯＣＡ  ２３を分注し始める。コーティングヘッドは、図１に示すように、コーティング領域にわたって反対側のコーティング縁部２８ｂまで、同一の厚さでＬＯＣＡを分注し続ける。一実施形態では、ＬＯＣＡは、約１μｍ〜約５ｍｍの間、具体的には約５０μｍ〜約１ｍｍの間、より具体的には約５０μｍ〜約０．３ｍｍの間の厚さを有するように分注される。
【００１６】
一実施形態では、剛性プラットホーム、及びしたがって基材は、コーティングプロセス中にコーティングヘッドに対して移動する。別の実施形態では、基材は、コーティングプロセス中にコーティングヘッドが剛性プラットホームに対して移動する間、固定される。コーティングプロセスの終わりから、別の基材への積層まで、コーティングされたＬＯＣＡの高さ及び寸法公差は、ある特定の寸法公差内にとどまる。一実施形態では、コーティングされたＬＯＣＡの所望の縁部／境界とコーティングされたＬＯＣＡの実際の縁部／境界との間の差は、約２ｍｍ未満、具体的には約０．８ｍｍ未満、より具体的には約０．５ｍｍ未満である。一実施形態では、コーティング領域全体にわたる厚さは、目標のコーティング厚さの約１００μｍ未満以内、目標のコーティング厚さの具体的に約５０μｍ未満以内、より具体的には目標のコーティング厚さの約３０μｍ以内である。一実施形態では、基材及びコーティングヘッドは、互いに対して約０．１ｍｍ／秒〜約３０００ｍｍ／秒の間、具体的には互いに対して約１ｍｍ／秒〜約１０００ｍｍ／秒の間、より具体的には互いに対して約３ｍｍ／秒〜約５００ｍｍ／秒の間の速度で移動する。
【００１７】
図１に示されるように、コーティング領域は、白色点線によって示され、それは、コーティング縁部とコーティング領域との間の境界を表す。コーティングヘッドは、コーティング領域の左側で、コーティング縁部及びコーティング領域の境界に運ばれ、ＬＯＣＡを分注し始める。一旦、コーティングヘッドがコーティング縁部に隣接するコーティング領域の右側の終点に到達すると、コーティングヘッドは、ＬＯＣＡの分注を停止する。次いで、コーティングヘッドは除去され、ＬＯＣＡは、コーティング領域内にとどまる。一実施形態では、周囲のコーティング縁部へのＬＯＣＡの約１８％未満の流れ、具体的には周囲のコーティング縁部へのＬＯＣＡの約５％未満の流れ、より具体的には周囲のコーティング縁部へのＬＯＣＡの約１％未満の流れがある。
【００１８】
一実施形態では、コーティングヘッドは、スロットダイを含む。スロットダイ印刷及びコーティング方法は、テープ及びフィルム製品を作製するためのウェブ若しくはフィルムのための接着剤コーティング、又は表面コーティングのために使用されており、液体組成物を対象の基材上に印刷するための好適な方法を提供することがわかっている。スロットダイは、ＬＣＤディスプレイのディスプレイパネル上へのガラスパネルの積層、又はタッチセンサー式電子デバイスのディスプレイパネル上へのタッチセンサー式パネルの積層を伴う用途など、ディスプレイパネルとカバー基材との間のギャップ充填を伴う精密積層用途において正確かつ迅速に、接着剤などの液体でありかつ光学的に透明である組成物を配設するために採用され得る。
【００１９】
液体組成物の供給流を分注するためのスロットダイの一実施例は、３Ｍ  Ｃｏｍｐａｎｙによって出願されたＰＣＴ国際公開第ＷＯ  ２０１１／０８７９８３号に記載される。かかるスロットダイは、液体でありかつ光学的に透明である組成物を基材上に分注するために使用され得る。
【００２０】
図２Ａ、２Ｂ、及び図３は、一実施例のスロットダイを示す概略図である。図２Ａを参照すると、フィードブロック１６は、第１の流路５０中に存在する液体組成物から流れ３２を生成する。対象の基材は、フィードブロック１６の下に配置される。スロットダイコーティングヘッドは、基材よりも上に移動するようにサーボモータによって制御され、一方で、接着剤は、スロットダイから液体組成物を分注するように定量ポンプによって送り出される。分注量は、スロットダイ中のソレノイド弁によって制御されてもよい。
【００２１】
液体組成物に対するより大きい保持能力を供給するために、又は望ましい場合、２つの異なる液体組成物を同時に分注するために、第２の流路が提供されてもよい。実施例が、図２Ｂに示される。
【００２２】
図３は、第１の流路５０及び第２の流路５２を有するスロットダイの斜視図を示す。図３を参照すると、複数の第１の導管５６ａ、５６ｂ、５６ｃ、５６ｄ、５６ｅ、５６ｆ、５６ｇ（集合的に「第１の導管５６」）及び複数の第２の導管５８ａ、５８ｂ、５８ｃ、５８ｄ、５８ｅ、５８ｆ（集合的に「第２の導管５８」）が提供される。任意に、導管ヒーター６２ａ及び６２ｂ（集合的に「導管ヒーター６２」）並びに／又はスロットダイヒーター５４ａ及び５４ｂ（集合的に「スロットダイヒーター５４」）が、ハウジング４８内に提供されてもよい。
【００２３】
第１の流路５０及び第２の流路５２は、第１及び第２の液体組成物供給流（図示せず）を第１及び第２の流路５０、５２のそれぞれに供給する押出機と流体連通している。第１の流路５０はまた、第１の導管５６とも流体連通しており、第２の流路５２はまた、第２の導管５８とも流体連通している。第１の液体組成物供給流は、第１の流路５０内から第１の導管５６を通ってスロットダイセクション６０に流動し、液体組成物供給流は、第２の流路５２内から第２の導管５８を通ってスロットダイセクション６０に流動する。図３に示されるように、第１の導管５６は、７つの個々の第１の導管５６ａ、５６ｂ、５６ｃ、５６ｄ、５６ｅ、５６ｆ、５６ｇを含み、第２の導管５８は、６つの個々の第２の導管５８ａ、５８ｂ、５８ｃ、５８ｄ、５８ｅ、５８ｆを含む。所望の場合、対応する個々の導管のそれぞれは、フィードブロック１６を介して生成される流れ３２の中で、複数のポリマー層の個々のポリマー層を提供してもよい。
【００２４】
スロットダイセクション６０は、第１の導管５６及び第２の導管５８と流体連通している、複数のスロット（複数のスロット７０ａ〜７０ｍとして図４に示される）を含む。第１及び第２の供給流は、第１の導管５６及び第２の導管５８のそれぞれから、スロットダイセクション６０のスロット７０に流動する。それぞれの溶融流れの流動は、スロット７０の流動次元に従って、スロット７０内で再配向される。いくつかの実施形態では、スロットダイセクション６０のスロット７０は、第１及び第２の複数の導管５６及び５８から１つ又は複数の液体組成物を受容し、スロットダイセクション６０の幅方向（ｘ方向）で、フィードブロック１６を出る流れ３２のほぼ所望の幅に、液体組成物を散布するように構成される、拡張マニホールドセクションを含んでもよい。
【００２５】
スロット高さ及び／又は長さ、導管直径、流路幅等のパラメータは、所望の層厚さプロファイルを提供するように選択され得る。例えば、流路５０及び５２の断面積は、増加又は減少してもよい。ある特定の圧力勾配を提供するように、その長さに沿って変更されてもよく、それは、多層流れ３２の層厚さプロファイルに影響を及ぼし得る。このようにして、流動画定セクションのうちの１つ又は複数の次元は、例えば、対象の層厚さプロファイルに基づき、フィードブロック１６を介して生成される流れの層厚さ分布に影響を及ぼすように設計され得る。
【００２６】
一実施形態では、コーティングヘッドは、収束チャネルを含有するスロット供給ナイフダイを含む。ダイの形状は、ダイの上流及び下流リップの片方又は両方の上で、鋭いリップを有する押出ダイ又はランドを有するスロット供給ナイフであってもよい。収束チャネルは、ダウンウェブのうね付け及び他のコーティング欠陥を回避することが好ましい。（Ｃｏａｔｉｎｇ  ａｎｄ  Ｄｒｙｉｎｇ  Ｄｅｆｅｃｔｓ：Ｔｒｏｕｂｌｅｓｈｏｏｔｉｎｇ  Ｏｐｅｒａｔｉｎｇ  Ｐｒｏｂｌｅｍｓ，Ｅ．Ｂ．Ｇｕｔｏｆｆ，Ｅ．Ｄ．Ｃｏｈｅｎ，Ｇ．Ｉ．Ｋｈｅｂｏｉａｎ，（Ｊｏｈｎ  Ｗｉｌｅｙ  ａｎｄ  Ｓｏｎｓ，２００６）ｐｇｓ  １３１〜１３７を参照されたい）。かかるコーティング欠陥は、ディスプレイアセンブリ中のムラ及び他の目に見える光学的欠陥をもたらし得る。
【００２７】
コーティング縁部及びコーティング領域の境界で分注されるＬＯＣＡの量の効果的な制御を得るために、コーティングヘッドの上流のポンピングシステム又はコーティングヘッド内の要素が、ＬＯＣＡの流動を制御するために追加されてもよい。これはしばしば、「事前計量」コーティングシステムと称される。一実施形態では、「事前計量」コーティングシステムは、流体流動を制御するために、ギヤポンプ又はサーボ若しくはロッド駆動式容積移送式ポンプなど、ドーシングポンプを含む。一実施形態では、コーティングの単位幅Ｗ当たりのＬＯＣＡの流速Ｑは、基材とコーティングヘッドＵとの間の相対速度及び対象とされたコーティング厚さＴの関数である。この関数は、式：Ｑ／Ｗ＝Ｕ×Ｔ（１００％固体と仮定）によって表される。
【００２８】
一実施形態では、コーティングヘッドは、ダイ開口部及び流体流動を制御するために、ダイ中に少なくとも１つのピストンを含有する。コーティング流体を流体タンクから押出（又はコーティング）ダイの内部空洞に供給する定量ポンプを使用することによって、材料のウェブ上に離間した別個のパッチのパターンをコーティングするための器具を提供することは、当該技術分野において既知である。ダイはまた、ピストンを単独で、又は押出／コーティングダイから出る流体の流動を制御するために、空洞の内外に移動させられ得るポンプと組み合わせて、含んでもよい。典型的には、ピストンをダイの空洞中に移動させることによって、材料は、ダイの外に移動させられる（例えば、基材上に）。ピストンを空洞の外に移動させることは典型的に、ダイの外への流体の移動を停止する。この概念の一実施例は、ダイから材料を放出するための駆動力が、ダイの内部空洞に沿って、かつその幅に沿って位置付けられた長く薄いピストンによって直接提供される、ラムダイである。これらの種類のコーティング器具はまた、ピストンに直接取り付けられたときに引き込みチャンバ内の体積を変化させるようにクランプされる、ダイヤフラムも利用し得る。
【００２９】
一実施形態では、コーティングヘッドは、流動を制御するために、米国特許第７，３４４，６６５号（Ｍｉｋｈａｉｌ  ｅｔ  ａｌ．）に記載されるものと同様の一体型ブラダーを含有する。
【００３０】
コーティングヘッドは、所望の粘度範囲にＬＯＣＡを剪断するための圧力に対応するように構築される。コーティングヘッドを通して分注されるＬＯＣＡは任意に、ＬＯＣＡの粘度を低下させ、コーティングプロセスを補助するために、コーティングヘッド中で予加熱又は加熱されてもよい。
【００３１】
一実施形態では、ＬＯＣＡと基材との間に空気が閉じ込められないことを確実にするために、かつコーティングヘッドを安定させるために、真空ボックスがコーティングヘッドと併用される。真空ボックスはまた、コーティングヘッドを目的のコーティング幅（例えば、シムの幅）内に保持することによって、余分なＬＯＣＡがコーティング範囲から出ることを制御するように機能し得る。
【００３２】
一実施形態では、コーティングヘッドは、ナイフコーターであり、鋭い縁部が基材上への流体を計量するために使用される。コーティング厚さは、ナイフと基材との間のギャップによって決定される。ギャップは十分に制御されなければならず、一実施形態では、約０．００２インチ（０．００５０８ｃｍ）以内、具体的には約０．００１インチ（０．００２５４ｃｍ）以内、より具体的には約０．０００１インチ（０．０００２５４ｃｍ）以内に制御される。ナイフコーターコーティングヘッドの一実施例としては、Ｙａｓｕｉ−Ｓｅｉｋｉ  Ｃｏ．（Ｂｌｏｏｍｉｎｇｔｏｎ，Ｉｎｄｉａｎａ）から市販されているβ  ＣＯＡＴＥＲ  ＳＮＣ−２８０が挙げられるがこれに限定されない。
【００３３】
ナイフの上流のＬＯＣＡのための適切な液体供給が必要とされる。液体供給としては、シリンジ、ニードルダイ、ホッパ、又は液体分注マニホールドが挙げられ得るがこれらに限定されない。液体供給は、基材上のコーティング範囲にわたって、特定の厚さに対して十分な液体ＬＯＣＡを分注するように係合される（潜在的に、精密なシリンジポンプを用いて）。
【００３４】
別の実施形態では、基材上にＬＯＣＡを分注するために、超音波、高圧又はエアアシスト噴霧が使用される。超音波、高圧噴霧は、霧状ミストスプレーを提供し、過剰噴霧を低減し、超低流速能力を有する。エアアシスト噴霧は、ノズルから対象への液滴の移送プロセスを補助するために、高速の空気流を使用することによって、小さい液滴の浮遊を防止する。これらの噴霧方法は、コーティングヘッド上でスプレーノズル又はスプレーノズルの配列を利用する。スプレーノズルは、スプレーへのＬＯＣＡの分散を促進する精密なデバイスである。スプレーは、断続的又は連続的であってもよい。好適な実施例としては、Ｓｏｎｏ−ｔｅｋ  Ｃｏｒｐ．（Ｍｉｌｔｏｎ，Ｎｅｗ  Ｙｏｒｋ）から入手可能な「ＥＸＡＣＴＡＣＯＡＴ  ＳＣ」システムが挙げられるがこれに限定されない。
【００３５】
更に別の実施形態では、例えば、基材がカバーグラスである場合、基材にＬＯＣＡを塗布するために、カーテンコーティングが使用され得る。カーテンコーティングプロセスは、基材上に落ちる連続したカーテンＬＯＣＡを生成する。基材は、剛性プラットホーム上に移送され、剛性プラットホームは、ダイの均等な被覆を確実にするために、２つのコンベヤー間のギャップに位置するＬＯＣＡのカーテンを通る調節された速度で、コンベヤーベルトとしての機能を果たす。カーテンは、ＬＯＣＡが基材上で２つのコンベヤー間に落ちることを可能にする、ＬＯＣＡ保持タンクの底部のスリットによって生成される。基材上に落ちるコーティング層の厚さは、剛性プラットホームの速度及びタンクを出る材料の量によって主に決定される。
【００３６】
安定したカーテンは、上記のような適切な分注ダイを使用してＬＯＣＡで達成される必要がある。一実施形態では、カーテン面積は、少なくともクラス１０００、又はより好ましくは少なくともクラス１００タイプのクリーンルーム面積であることが好ましい。これは、カーテン面積が、コーティングされた範囲の光学特性に影響を及ぼし得る空中浮遊粒子又は汚染物質を有しないことを確実にする。ＬＯＣＡは、空気若しくは汚染物質を取り込まない方法で再循環させられ得るか、あるいは廃棄物として処分され得る。基材は、二重コンベヤーの使用のいずれかによって、一定の速度でＬＯＣＡカーテンに通される。好適な二重コンベヤーの例としては、ＬＣＤ製造で一般的に使用されるようなエアベアリングコンベヤーが挙げられる。一実施形態では、基材全体が、ＬＯＣＡでコーティングされる。別の実施形態では、図５に示されるように、基材の１セクションのみがＬＯＣＡでコーティングされるように、基材が位置付けられる。
【００３７】
図５に示されるように、基材２２は、白色点線の仮想的な境界で示される、コーティング領域２４を有する。基材は、ＬＯＣＡのカーテン２７に通され、ＬＯＣＡのカーテンを含有する平面に垂直の方向で、カーテンを通過し続ける。基材は、均一にコーティングされ、ＬＯＣＡのカーテンから出てくる。
【００３８】
本発明の方法で使用される液体でありかつ光学的に透明である接着剤は、本質的にチキソトロピーであり、ほとんど又は全くない剪断力で固体様の挙動を示し（例えば、０．０１ｓ−１で少なくとも５００Ｐａ−ｓ）、一方で、適切な量の剪断力が適用されるとき、コーティングプロセス中、流動可能である（例えば、１〜１０ｓ−１で５０Ｐａ−ｓ未満）。チキソトロピーＬＯＣＡは、コーティング範囲の寸法公差が維持されることを確実にするために、コーティングプロセス後のある特定の時間枠内で、そのチキソトロピー特性を取り戻す。非チキソトロピー液体でありかつ光学的に透明である接着剤が使用され得る一方で（例えば、硬度に粘性の４０Ｐａ−ｓニュートン流体）、ディスプレイ組立プロセスでの次の工程（積層、点検、硬化等）は、ＬＯＣＡが所望のコーティング範囲を超えて流動する前の時間ウィンドウで生じる必要がある。
【００３９】
光学アセンブリの作製に使用される好適な液体組成物、具体的には接着剤などの液体でありかつ光学的に透明である組成物が、以下の段落に記載される。
【００４０】
光学材料は、光学アセンブリの光学構成要素間又は光学基材間のギャップを充填するのに使用される場合がある。光学基材に結合されたディスプレイパネルを含む光学アセンブリは、２つのものの間のギャップが、パネル及び基材の屈折率に適合するか、又はほぼ適合する光学材料で充填された場合、利益を得る場合がある。例えば、日光、及びディスプレイパネルと外側カバーシートとの間に固有の周囲光の反射は低減される場合がある。ディスプレイパネルの色域及びコントラストは、周囲条件下で改善され得る。充填されたギャップを有する光学アセンブリは、エアギャップを有する同様のアセンブリと比較して、改善された衝撃耐性を呈することもできる。
【００４１】
光学構成要素間又は光学基材間のギャップを充填するのに使用される光学材料は典型的に、接着剤及び様々なタイプの硬化した高分子組成物を含む。しかしながら、構成要素に損傷をほとんど又は全く与えず、後でアセンブリを解体したい、又はリワークしたい場合、光学材料は、光学アセンブリを作製するのに有用ではない。構成要素は壊れやすく、高価であるため、この再加工性（ｒｅｗｏｒｋａｂｉｌｉｔｙ）の機能が光学アセンブリのために必要とされる。例えば、アセンブリ中又はアセンブリ後に欠陥が観察された場合、あるいはカバーシートが販売後に損傷を受けた場合、カバーシートはしばしばディスプレイパネルから取り除かれる必要がある。構成要素にほとんど損傷を与えない、又は全く与えないで、ディスプレイパネルからカバーシートを取り除くことによってアセンブリをリワークすることが望ましい。利用可能なディスプレイパネルの寸法又は面積が増え続けるにつれて、再加工性は重要性が増してきている。
【００４２】
大きな寸法、すなわち面積を有する光学アセンブリは、効率及び厳しい光学品質が望まれるならば、製造するのが難しい場合がある。光学構成要素間のギャップは、ギャップ内に硬化性組成物を注ぐか、又は注入することによって、続いて、組成物を硬化させて構成要素を一緒に結合することによって充填され得る。しかしながら、これらの一般的に使用される組成物は長い流出時間を有し、これは大きな光学アセンブリには非効率的な製造方法の一因となる。
【００４３】
本明細書に開示される光学アセンブリは、接着剤層、光学構成要素、特にディスプレイパネル、及び実質的に光透過性基材を含む。接着剤層は、構成要素をほとんど損傷を与えず、又は全く損傷を与えずに、アセンブリのリワークを可能にする。接着剤層は、約１５Ｎ／ｍｍ以下、１０Ｎ／ｍｍ以下、又は６Ｎ／ｍｍ以下のガラス基材間の劈開強度を有してもよく、これによって、再加工性を構成要素に損傷をほとんど与えず、又は全く与えずに得ることができる。劈開に対する全エネルギーは、１×１インチ（２．５４×２．５４ｃｍ）の面積にわたって約２５ｋｇ−ｍｍ未満であってもよい。
【００４４】
接着剤層は光学用途において好適である。例えば、接着剤層は４６０〜７２０ｎｍの範囲にわたって少なくとも８５％の透過率を有し得る。例えば、接着剤層は、厚さ１ミリメートル当たり、４６０ｎｍで約８５％より大きい透過率、５３０ｎｍで約９０％より大きい透過率、及び６７０ｎｍで約９０％より大きい透過率を有することができる。これらの透過特性により、電磁スペクトルの可視領域全体にわたって均一な光透過率がもたらされ、これは、フルカラーディスプレイで色点を維持するのに重要である。
【００４５】
接着剤層の透明性特性の色部分は、ＣＩＥ  Ｌ＊ａ＊ｂ＊委員会によって示されるように、その色座標によって更に定義される。例えば、色のｂ＊成分は、約１未満、より好ましくは約０．５未満であるべきである。ｂ＊のこれらの特性は低い黄色度指数をもたらし、これは、フルカラーディスプレイで色点を維持するのに重要である。
【００４６】
接着剤層の透明特性のヘイズ部分は、Ｂｙｋ  Ｇａｒｄｎｅｒから入手可能なＨａｚｅＧａｒｄ  Ｐｌｕｓ又はＨｕｎｔｅｒ  Ｌａｂｓから入手可能なＵｌｔｒａＳｃａｎ  Ｐｒｏなどのヘイズメーターによって測定されるように、接着剤層の％ヘイズ価によって更に定義される。光学的に透明である物品は、好ましくは、約５％未満、好ましくは約２％未満、最も好ましくは約１％未満のヘイズを有する。これらのヘイズ特性は、低い光散乱を提供し、これはフルカラーディスプレイで出力の質を維持するのに重要である。
【００４７】
上記の理由から、接着剤層は、ディスプレイパネル及び／若しくは実質的に透明な基材の屈折率と一致する、又はほぼ一致する屈折率を有するのが好ましい。接着剤の屈折率は、接着剤成分を正しく選択することによって制御することができる。例えば屈折率は、より高い含有率の芳香族構造を含む、又は硫黄若しくはハロゲン（例えば臭素）を組み込むオリゴマー、希釈モノマー等を組み込むことによって増加させることができる。反対に屈折率は、より高い含有率の脂肪族構造を含有するオリゴマー、希釈モノマー等を組み込むことによって、より低い値へと調節することができる。例えば接着剤層は約１．４〜約１．７の屈折率を有し得る。
【００４８】
接着剤は、オリゴマー、希釈モノマー、充填剤、可塑剤、粘着付与樹脂、光開始剤、及び接着剤の全体の特性に寄与する任意の他の成分を含む接着剤成分を正しく選択することによって透明であり続けてもよい。具体的には、接着剤成分は互いに適合性を有するべきであり、拡散接着剤用途など、ヘイズが望ましい結果である場合を除き、ドメインサイズ及び屈折率差が光散乱及びヘイズを生じさせる点まで硬化する前又は硬化した後に、それらは相分離すべきではない。更に、接着剤成分は接着剤配合物内に溶解せず、かつ光を散乱させるのに十分大きく、したがってヘイズに寄与する粒子を含むべきではない。拡散接着材用途など、ヘイズが望ましい場合、これは容認可能である。更に、チキソトロピー性材料などの様々な充填剤は、それらが光透過の損失及びヘイズの増加に寄与し得る相分離又は光散乱に寄与しないように、非常に良く分散されるべきである。この場合もやはり、拡散接着剤用途など、ヘイズが望ましい場合は、これは容認可能である。これらの接着剤成分はまた、例えば接着剤層の色を悪くさせること、又はｂ＊、すなわち黄色度指数を増加させることによって、透明性の色特性を劣化させるべきではない。
【００４９】
接着剤層は、光学アセンブリで使用され得、ディスプレイパネル、実質的に透明な基材、及びディスプレイパネルと実質的に透明な基材との間に配設される接着剤層を、備える。接着剤層は任意の厚さを有し得る。光学アセンブリで採用される特定の厚さは、任意の数の因子から求めることができ、例えば、光学アセンブリを使用する光学デバイスの設計では、ディスプレイパネルと実質的に透明な基材との間に特定のギャップを必要とすることがある。接着剤層は典型的に、約１μｍ〜約５ｍｍ、約５０μｍ〜約１ｍｍ、又は約５０μｍ〜約０．２ｍｍの厚さを有する。
【００５０】
接着剤層は、光学的でありかつ透明である接着剤又は液体組成物を、チキソトロープ剤と組み合わせて使用しながら作製することができ、ここで液体組成物は大型の光学アセンブリの効率的な製造に適した粘度を有する。大型の光学アセンブリは、約１５〜約５ｍ２又は約１５ｃｍ２〜約１ｍ２の面積を有する場合がある。例えば、液体組成物は、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有してもよく、粘度は、２５℃及び１秒−１で組成物に対して測定される。液体組成物は様々な製造方法における使用のために修正可能である。接着剤層は、例えばチキソトロープ剤と組み合わされたときなど、粘度を有する任意の液体でありかつ光学的に透明である接着剤を含んでもよく、接着剤層は１〜１０秒−１の剪断速度において、３０Ｐａ・ｓ以下の、約２〜約３０Ｐａ・ｓの間の、及び具体的には約５〜約２０Ｐａ・ｓの間の粘度を有する。１〜１０秒−１におけるこの範囲は、流動し、所望のコーティング範囲を十分に充填し、かつ所望のコーティング範囲中の気泡の存在を最小限に抑える、接着剤層の能力を管理する。１〜１０秒−１の範囲は、コーティングプロセス中の接着剤の潜在的な剪断速度であるが、接着剤がより高い剪断速度でコーティングされる可能性がある。０．０１秒−１で、接着剤層は、少なくとも５００Ｐａ・ｓ、少なくとも２，０００Ｐａ・ｓ、及び好ましくは少なくとも１０，０００Ｐａ・ｓの粘度を有する。０．０１秒−１における範囲は、いつ接着剤層がたわまない特性を有するかということを定義する。
【００５１】
接着剤層に使用される液体でありかつ光学的に透明である接着剤は、１〜１０秒−１の剪断速度において約２０Ｐａ・ｓ以下の粘度を有する。具体的には、液体でありかつ光学的に透明である接着剤は、１〜１０秒−１の剪断速度において約１０Ｐａ・ｓ以下、及びより具体的には約５Ｐａ・ｓ以下の粘度を有する。この範囲内において、接着剤層の粘度はチキソトロープ剤が添加されたときに、好適な範囲であろう。
【００５２】
一実施形態では、接着剤層は、多官能性（メタ）アクリレートオリゴマーと、２５℃において約４〜約２０ｃＰの粘度を有する１官能性（メタ）アクリレートモノマーを含む反応性希釈剤との反応生成物、及び可塑剤を含む。概して、（メタ）アクリレートは、アクリレート及びメタアクリレート官能基の両方を指す。
【００５３】
多官能性（メタ）アクリレートオリゴマーは、多官能性ウレタン（メタ）アクリレートオリゴマー、多官能性ポリエステル（メタ）アクリレートオリゴマー、及び多官能性ポリエーテル（メタ）アクリレートオリゴマーのうちのいずれか１つ又は複数を含んでもよい。多官能（メタ）アクリレートオリゴマーは、硬化中に重合に関与する少なくとも２つの（メタ）アクリレート基、例えば２〜４の（メタ）アクリレート基を含み得る。接着剤層は、約１５〜約５０重量％、約２０〜約６０重量％、又は約２０〜約４５重量％の多官能性（メタ）アクリレートオリゴマーを含み得る。使用される具体的な多官能性（メタ）アクリレートオリゴマー、並びに使用される量は、様々な要因による場合がある。例えば、具体的なオリゴマー及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定される。別の例に関しては、具体的なオリゴマー及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１において組成物に対して測定され、得られる接着剤層は、約３０未満、約２０未満、又は約１０未満のショアＡ硬度を有する。更に他の実施例に関して、具体的なオリゴマー及び／又はその量は、接着剤組成物が、２５℃及び剪断速度１秒−１において組成物に関して最大で約１４０，０００ｃＰの粘度、並びに組２５℃及び剪断速度０．０１秒−１において成物に関して少なくとも約５００，０００ｃＰの粘度を有する液体組成物であるように選択されてもよい。
【００５４】
多官能（メタ）アクリレートオリゴマーは、硬化中に重合に関与する少なくとも２つの（メタ）アクリレート基、例えば２〜４の（メタ）アクリレート基を有する多官能ウレタン（メタ）アクリレートオリゴマーを含み得る。概して、これらのオリゴマーは、ポリオールと多官能イソシアネートとの反応生成物を含み、その後、この反応はヒドロキシ多官能化（メタ）アクリレートで停止する。例えば、多官能ウレタン（メタ）アクリレートオリゴマーは、ジカルボン酸、例えばアジピン酸又はマレイン酸の凝縮、及び脂肪族ジオール、例えばジエチレングリコール又は１，６−ヘキサンジオールから調製された脂肪族ポリエステル又はポリエーテルポリオールから形成され得る。一実施形態では、ポリエステルポリオールは、アジピン酸及びジエチレングリコールを含む。多官能イソシアネートは、メチレンジシクロヘキシルイソシアネート、又は１，６−ヘキサメチレンジイソシアネートを含み得る。ヒドロキシ−官能化（メタ）アクリレートは、ヒドロキシアルキル（メタ）アクリレート、例えば、２−ヒドロキシエチルアクリレート、２−ヒドロキシプロピル（メタ）アクリレート、４−ヒドロキシブチルアクリレート、又はポリエチレングリコール（メタ）アクリレートを含み得る。一実施形態では、多官能ウレタン（メタ）アクリレートオリゴマーは、ポリエステルポリオール、メチレンジシクロヘキシルイソシアネート、及びヒドロキシエチルアクリレートの反応生成物を含む。
【００５５】
有用な多官能ウレタン（メタ）アクリレートオリゴマーには、市販されている製品が挙げられる。例えば、多官能性脂肪族ウレタン（メタ）アクリレートオリゴマーは、ウレタンジアクリレートＣＮ９０１８、ＣＮ３１０８、及びＣＮ３２１１（Ｓａｒｔｏｍｅｒ，Ｃｏ．（Ｅｘｔｏｎ，ＰＡ）から入手可能）、ＧＥＮＯＭＥＲ  ４１８８／ＥＨＡ（ＧＥＮＯＭＥＲ  ４１８８と２−エチルヘキシルアクリレートのブレンド）、ＧＥＮＯＭＥＲ  ４１８８／Ｍ２２（ＧＥＮＯＭＥＲ  ４１８８とＧＥＮＯＭＥＲ  １１２２モノマーのブレンド）、ＧＥＮＯＭＥＲ  ４２５６、及びＧＥＮＯＭＥＲ  ４２６９／Ｍ２２（ＧＥＮＯＭＥＲ  ４２６９とＧＥＮＯＭＥＲ  １１２２モノマーのブレンド）（Ｒａｈｎ  ＵＳＡ  Ｃｏｒｐ．（Ａｕｒｏｒａ  ＩＬ）から入手可能）、Ｕ−Ｐｉｃａ  ８９６６、８９６７、８９６７Ａ、及びそれらの組み合わせ（Ｊａｐａｎ  Ｕ−Ｐｉｃａ  Ｃｏｒｐ．から入手可能）、並びにポリエーテルウレタンジアクリレートＢＲ−３０４２、ＢＲ−３６４１ＡＡ、ＢＲ−３７４１ＡＢ、及びＢＲ−３４４（Ｂｏｍａｒ  Ｓｐｅｃｉａｌｔｉｅｓ  Ｃｏ．（Ｔｏｒｒｉｎｇｔｏｎ，ＣＴ）から入手可能）を含み得る。
【００５６】
広くは、多官能性ウレタン（メタ）アクリレートオリゴマーは、接着剤層を形成するのに使用される他の成分、並びに接着剤層の望ましい特性によって、任意の量で使用され得る。接着剤層は、約１５〜約５０重量％、約２０〜約６０重量％、約２０〜約４５重量％の多官能性ウレタン（メタ）アクリレートオリゴマーを含み得る。
【００５７】
多官能（メタ）アクリレートオリゴマーは多官能ポリエステル（メタ）アクリレートオリゴマーを含み得る。有用な多官能ポリエステルアクリレートオリゴマーには、市販されている製品が挙げられる。例えば、Ｂｏｍａｒ  Ｓｐｅｃｉａｌｔｉｅｓ  Ｃｏ．から入手可能なＢＥ−２１１及びＳａｒｔｏｍｅｒ  Ｃｏ．から入手可能なＣＮ２２５５を含み得る。
【００５８】
多官能（メタ）アクリレートオリゴマーは多官能ポリエーテル（メタ）アクリレートオリゴマーを含み得る。有用な多官能ポリエーテルアクリレートオリゴマーには、市販されている製品が挙げられる。例えば、多官能ポリエーテルアクリレートは、Ｒａｈｎ  ＵＳＡ  Ｃｏｒｐから入手可能なＧＥＮＯＭＥＲ  ３４１４を含み得る。
【００５９】
接着剤層を形成する反応生成物は反応性希釈剤から形成される。反応性希釈剤は、２５℃で約４〜約２０ｃＰの粘度を有する、１官能性（メタ）アクリレートモノマーを含む。反応性希釈剤は、複数のモノマー、例えば、２〜５個の異なるモノマーを含んでよい。これらのモノマーの例には、イソボルニルアクリレート、イソボルニル（メタ）アクリレート、テトラヒドロフルフリルアクリレート、テトラヒドロフルフリルメタクリレート、アルコキシル化テトラヒドロフルフリルアクリレート、アルコキシル化メタクリレート、テトラヒドロフルフリルメタクリレート、及びこれらの混合物が挙げられる。例えば、反応性希釈剤は、テトラヒドロフルフリル（メタ）アクリレート及びイソボルニル（メタ）アクリレートを含み得る。他の例に関して、反応性希釈剤は、アルコキシル化テトラヒドロフルフリルアクリレート及びアクリル酸イソボルニルを含み得る。
【００６０】
広くは、反応性希釈剤は、接着剤層を形成するのに使用される他の成分、並びに接着剤層の望ましい特性によって、任意の量で使用され得る。接着剤層は、接着剤層の総重量に対して、約１５〜約５０重量％、約３０〜約６０重量％、又は約４０〜約６０重量％の反応性希釈剤を含み得る。
【００６１】
使用される具体的な反応性希釈剤、及び使用されるモノマーの量は、様々な要因による場合がある。例えば、具体的なモノマー及び／又はその量は、接着剤組成物が、約１００〜１４０，０００センチポアズ（ｃＰ）、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１において組成物に対して測定される。別の例に関しては、具体的なモノマー及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１において組成物に対して測定され、得られる接着剤層は、約３０未満、約２０未満、又は約１０未満のショアＡ硬度を有する。更に他の実施例に関して、具体的な希釈剤及び／又はその量は、接着剤組成物が、２５℃及び剪断速度１秒−１において組成物に関して最大で約１４０，０００ｃＰの粘度、並びに２５℃及び剪断速度０．０１秒−１において組成物に関して少なくとも約５００，０００ｃＰの粘度を有する液体組成物であるように選択されてもよい。更に他の実施例に関して、具体的な希釈剤及び／又はその量は、接着剤組成物が、２５℃及び剪断速度１秒−１において組成物に関して１８，０００〜１４０，０００ｃＰの粘度、並びに２５℃及び剪断速度０．０１秒−１において組成物に関して７００，０００〜４，２００，０００ｃＰの粘度を有する液体組成物であるように選択されてもよい。
【００６２】
接着剤層は、その柔軟性及び可撓性を増加させる可塑剤を含む。可塑剤は周知であり、一般的に（メタ）アクリレート基の重合に関与しない。可塑剤は複数の可塑剤材料を含み得る。可塑剤は油を含み得る。好適なオイルには、植物油、鉱油、及び大豆油が挙げられる。接着剤層は、５重量％より大きく、約２０重量％まで、又は５重量％より大きく、約１５重量％までの可塑剤を含み得る。使用される具体的な可塑剤、並びに使用される量は、様々な要因による場合がある。例えば、具体的な可塑剤及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定される。別の例に関しては、具体的な可塑剤及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定され、得られる接着剤層は、約３０未満、約２０未満、又は約１０未満のショアＡ硬度を有する。更に他の実施例に関して、具体的な可塑剤及び／又はその量は、接着剤組成物が、２５℃及び１秒−１の剪断速度における組成物に関して最大で約１４０，０００ｃＰの粘度、並びに２５℃及び剪断速度０．０１秒−１における組成物に関して少なくとも約５００，０００ｃＰの粘度を有する液体組成物であるように選択されてもよい。更に他の実施例に関して、具体的な希釈剤及び／又はその量は、接着剤組成物が、２５℃及び剪断速度１秒−１における組成物に関して１８，０００ｃＰ〜１４０，０００ｃＰの粘度、並びに２５℃及び剪断速度０．０１秒−１における組成物に関して７００，０００ｃＰ〜４，２００，０００ｃＰの粘度を有する液体組成物であるように選択されてもよい。
【００６３】
接着剤層を形成する反応生成物は、アルキレンオキシド官能基を有する１官能性（メタ）アクリレートモノマーを更に含み得る。アルキレンオキシド官能基を有するこの１官能性（メタ）アクリレートモノマーは複数のモノマーを含み得る。アルキレン官能基は、エチレングリコール及びプロピレングリコールを含む。グリコール官能基は単位から構成され、モノマーは、１〜１０個のアルキレンオキシド単位、１〜８個のアルキレンオキシド単位、又は４〜６個のアルキレンオキシド単位の範囲を有し得る。アルキレンオキシド官能基を有する１官能性（メタ）アクリレートモノマーは、Ｃｏｇｎｉｓ  ＬｔｄからＢＩＳＯＭＥＲ  ＰＰＡ６として入手可能なプロピレングリコールモノアクリレートを含み得る。このモノマーは６つのプロピレングリコール単位を有する。アルキレンオキシド官能基を有する１官能性（メタ）アクリレートモノマーは、Ｃｏｇｎｉｓ  ＬｔｄからＢＩＳＯＭＥＲ  ＭＰＥＧ３５０ＭＡとして入手可能なエチレングリコールものメタクリレートを含み得る。このモノマーは平均で７．５のエチレングリコール単位を有する。
【００６４】
接着剤層はアルキレンオキシド官能基を有する約５〜約３０重量％、又は約１０〜約２０重量％の１官能性（メタ）アクリレートモノマーを含み得る。使用される具体的なモノマー、並びに使用される量は、様々な要因による場合がある。例えば、具体的なモノマー及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定される。別の例に関しては、具体的なモノマー及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定され、得られる接着剤層は、約３０未満、約２０未満、又は約１０未満のショアＡ硬度を有する。更に他の実施例に関して、具体的なモノマー及び／又はその量は、接着剤組成物が、２５℃及び剪断速度１秒−１における組成物に関して最大で約１４０，０００ｃＰの粘度、並びに２５℃及び剪断速度０．０１秒−１における組成物に関して少なくとも約５００，０００ｃＰの粘度を有する液体組成物であるように選択されてもよい。更に他の実施例に関して、具体的な希釈剤及び／又はその量は、接着剤組成物が、２５℃及び剪断速度１秒−１における組成物に関して１８，０００ｃＰ〜１４０，０００ｃＰの粘度、並びに２５℃及び剪断速度０．０１秒−１における組成物に関して７００，０００ｃＰ〜４，２００，０００ｃＰの粘度を有する液体組成物であるように選択されてもよい。
【００６５】
接着剤層は、上記のとおり、粘着付与剤をほとんど又は全く有さない。粘着付与剤は典型的に、接着剤の厚さを増加させるのに使用される。使用される具体的な粘着付与剤、並びに使用される量は、様々な要因による場合がある。粘着付与剤及び／又はその量は、接着剤層が約１５Ｎ／ｍｍ以下、１０Ｎ／ｍｍ以下、又は６Ｎ／ｍｍ以下のガラス基材間の劈開強度を有するように選択され得る。具体的な粘着付与剤及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定される。別の例に関しては、具体的な粘着付与剤及び／又はその量は、接着剤組成物が、約１００〜１４０，０００ｃＰ、約１００〜約１０，０００ｃＰ、約１００〜約５０００ｃＰ、約１００〜約１０００ｃＰ、約２００〜約７００ｃＰ、約２００〜約５００ｃＰ、又は約５００〜約４０００ｃＰの粘度を有する液体組成物であるように選択されてもよく、粘度は２５℃及び１秒−１における組成物に対して測定され、得られる接着剤層は、約３０未満、約２０未満、又は約１０未満のショアＡ硬度を有する。更に他の実施例に関して、具体的な粘着付与剤及び／又はその量は、接着剤組成物が、２５℃及び剪断速度１秒−１における組成物に関して最大で約１４０，０００ｃＰの粘度、並びに２５℃及び剪断速度０．０１秒−１における組成物に関して少なくとも約５００，０００ｃＰの粘度を有する液体組成物であるように選択されてもよい。更に他の実施例に関して、具体的な希釈剤及び／又はその量は、接着剤組成物が、２５℃及び剪断速度１秒−１における組成物に関して１８，０００ｃＰ〜１４０，０００ｃＰの粘度、並びに２５℃及び剪断速度０．０１秒−１における組成物に関して７００，０００ｃＰ〜４，２００，０００ｃＰの粘度を有する液体組成物であるように選択されてもよい。
【００６６】
接着剤層は、約１５〜約５０重量％の多官能性（メタ）アクリレートオリゴマーと、約１５〜約５０重量％の反応性希釈剤との反応生成物と、５超〜約２５重量％の可塑剤と、を含んでもよい。反応生成物は、アルキレンオキシド官能基を有する、約１０〜約２０重量％の１官能性（メタ）アクリレートモノマーを更に含み得る。この接着剤層は、約１５Ｎ／ｍｍ未満、約１０Ｎ／ｍｍ未満、又は約６Ｎ／ｍｍ未満のガラス対ガラスの劈開力を含んでもよい。接着剤層は、約２０〜約６０重量％の多官能性（メタ）アクリレートオリゴマーと、約３０〜約６０重量％の反応性希釈剤との反応生成物と、５超〜約２５重量％の可塑剤と、を含んでもよい。反応生成物は、アルキレンオキシド官能基を有する、約１０〜約２０重量％の１官能性（メタ）アクリレートモノマーを更に含み得る。この接着剤層は、約１５Ｎ／ｍｍ未満、約１０Ｎ／ｍｍ未満、又は約６Ｎ／ｍｍ未満のガラス対ガラスの劈開力を含んでもよい。接着剤層は、約２５〜約４５重量％の多官能性（メタ）アクリレートオリゴマーと、約４０〜約６０重量％の反応性希釈剤との反応生成物と、５超〜約１５重量％の可塑剤と、を含んでもよい。反応生成物は、アルキレンオキシド官能基を有する、約１０〜約２０重量％の１官能性（メタ）アクリレートモノマーを更に含み得る。接着剤層は、約２０〜約５０重量％の多官能性ウレタン（メタ）アクリレートオリゴマーと、約３０〜約６０重量％の反応性希釈剤との反応生成物と、５超〜約２５重量％の可塑剤と、を含んでもよい。反応生成物は、アルキレンオキシド官能基を有する、約１０〜約２０重量％の１官能性（メタ）アクリレートモノマーを更に含み得る。接着剤層は、約２５〜約４５重量％の多官能性ウレタン（メタ）アクリレートオリゴマーと、約４０〜約６０重量％の反応性希釈剤との反応生成物と、５超〜約１５重量％の可塑剤と、を含んでもよい。反応生成物は、アルキレンオキシド官能基を有する、約１０〜約２０重量％の１官能性（メタ）アクリレートモノマーを更に含み得る。接着剤層は、約３０〜約６０重量％の多官能性ウレタン（メタ）アクリレートオリゴマーと、約２０〜約３０重量％の反応性希釈剤との反応生成物と、５超〜約１０重量％の可塑剤と、アルキレンオキシド官能基を有する約５〜約１０重量％の１官能性（メタ）アクリレートモノマーと、約２〜約１０重量％のヒュームドシリカと、を含んでもよい。
【００６７】
光学アセンブリは、ディスプレイパネル、実質的に透明な基材、及びディスプレイパネルと実質的に透明な基材との間に配設された接着剤層とを備えてもよく、接着剤層は、多官能性（メタ）アクリレートオリゴマーと、２５℃で約４〜約２０ｃＰの粘度を有する１官能性（メタ）アクリレートモノマーを含む反応性希釈剤との反応生成物と、アルキレンオキシド官能基を有する１官能性（メタ）アクリレートモノマーと、を含む。
【００６８】
多官能性（メタ）アクリレートオリゴマーは、多官能性ウレタン（メタ）アクリレートオリゴマー、多官能性ポリエステル（メタ）アクリレートオリゴマー、及び多官能性ポリエーテル（メタ）アクリレートオリゴマーのうちのいずれか１つ又は複数を含む。
【００６９】
２５℃で約４〜約２０ｃＰの粘度を有する１官能性（メタ）アクリレートモノマーは、テトラヒドロフルフリル（メタ）アクリレート及びイソボルニル（メタ）アクリレートを含んでもよい。テトラヒドロフルフリル（メタ）アクリレートは、アルコキシル化テトラヒドロフルフリルアクリレートを含んでもよい。アルキレンオキシド官能基を有する１官能性（メタ）アクリレートモノマーは、１〜１０個のアルキレンオキシド単位を有してもよい。
【００７０】
液体でありかつ光学的に透明である組成物は、約２０〜約６０重量％の多官能性（メタ）アクリレートオリゴマーと、約４０〜約８０重量％の反応性希釈剤と、の反応生成物を含んでもよい。
【００７１】
光学アセンブリは、ディスプレイパネル、実質的に透明な基材、及びディスプレイパネルと実質的に透明な基材との間に配設された接着剤層とを備えてもよく、接着剤層は、多官能性ゴム系（メタ）アクリレートオリゴマーと、４〜２０個の炭素原子のペンダントアルキル基を有する、１官能性（メタ）アクリレートモノマーとの反応生成物と、液体ゴムと、を含む。
【００７２】
多官能性ゴム系（メタ）アクリレートオリゴマーは、多官能性ポリブタジエン（メタ）アクリレートオリゴマー、多官能性イソプレン（メタ）アクリレートオリゴマー、及びブタジエン及びイソプレンのコポリマーを含む多官能性（メタ）アクリレートオリゴマーのうちのいずれか１つ又は複数を含む。多官能性ゴム系（メタ）アクリレートオリゴマーは、多官能性ポリブタジエン（メタ）アクリレートオリゴマーを含み得る。４〜２０の炭素原子のペンダントアルキル基を有する、１官能性（メタ）アクリレートモノマーは、８〜２０の炭素原子を有するペンダント基を含み得る。液体ゴムは液体イソプレンを含んでもよい。
【００７３】
有用な多官能性ポリブタジエン（メタ）アクリレートオリゴマーには、Ｓａｒｔｏｍｅｒ  Ｃｏ．から入手可能な二官能性ポリブタジエン（メタ）アクリレートオリゴマーＣＮ３０７が挙げられる。有用な多官能性ポリイソプレン（メタ）アクリレートには、Ｋｕｒａｒａｙ  Ａｍｅｒｉｃａ，Ｉｎｃ．から入手可能なメタクリル化イソプレンオリゴマーＵＣ−１０２及びＵＣ−２０３が挙げられる。
【００７４】
４〜２０の炭素原子のペンダントアルキル基を有する有用な１官能性（メタ）アクリレートモノマーには、２−エチルヘキシルアクリレート、ラウリルアクリレート、イソデシルアクリレート、及びステアリルアクリレートが挙げられる。
【００７５】
液体ゴムは、ＬＩＲ−３０液体イソプレンゴム及びＬＩＲ−３９０液体ブタジエン／イソプレンコポリマーゴム（Ｋｕｒａｒａｙ，Ｉｎｃ．から入手可能）、及びＲＩＣＯＮ  １３０液体ポリブタジエンゴム（Ｓａｒｔｏｍｅｒ  Ｃｏ．，Ｉｎｃ．）を含み得る。
【００７６】
接着剤層は、上記のとおり可塑剤を更に含んでもよい。
【００７７】
接着剤層は、約２０〜約６０重量％の多官能性ゴム系（メタ）アクリレートオリゴマーと、４〜２０個の炭素原子のペンダントアルキル基を有する約２０〜約６０重量％の１官能性（メタ）アクリレートモノマーとの反応生成物と、５超〜約２５重量％の液体ゴムと、を含んでもよい。
【００７８】
接着剤層は、約２０〜約５０重量％の多官能性ゴム系（メタ）アクリレートオリゴマーと、４〜２０個の炭素原子のペンダントアルキル基を有する約２０〜約５０重量％の１官能性（メタ）アクリレートモノマーとの反応生成物と、５超〜約２５重量％の液体ゴムと、を含んでもよい。
【００７９】
接着剤層は、上記のとおり、粘着付与剤をほとんど又は全く含まない。
【００８０】
接着剤層は粘着付与剤を含んでもよい。粘着付与剤は周知であり、接着剤の粘着又は他の特性を増加させるのに使用される。多くの異なる種類の粘着付与剤があるが、ほとんど全ての粘着付与剤が、ウッドロジン、ガムロジン、若しくはトール油ロジン由来のロジン樹脂；石油系原料から作られる炭化水素樹脂；又は木材若しくはある特定の果物のテルペン原料由来のテルペン樹脂；に分類され得る。接着剤層は、例えば０．０１〜約２０重量％、０．０１〜約１５重量％、又は０．０１〜約１０重量％の粘着付与剤を含み得る。接着剤層は、粘着付与剤を実質的に含まなくてもよく、例えば接着剤層の総重量に対して、０．０１〜約５重量％、又は約０．０１〜約０．５重量％の粘着付与剤を含む。
【００８１】
接着剤層は粘着付与剤を有さない場合がある。接着剤層は例えば柔軟であってもよく、この層は約３０未満、約２０未満、又は約１０未満のショアＡ硬度を有してもよい。
【００８２】
接着剤層は、どのような量が許容可能であるかによって、縮小をほとんど呈さない又は全く（例えば約５％未満）呈さない場合がある。
【００８３】
他の実施形態では、接着剤はシリコーン系であってもよい。例えば、接着剤は水素化ケイ素官能性シリコーンと、ビニル若しくはアリル官能性シリコーンとの間の付加硬化化学を使用している場合がある。シリコーンの付加硬化は、当該技術分野において周知であり、それらは熱又は紫外線照射によって活性化され得るプラチナ系触媒を組み込むことが多い。同様に二成分シリコーン液体接着剤又はゲル形成材料は、このチキソトロピー性の印刷可能な材料のベースとして使用されてもよい。これらのタイプのシリコーンは、縮合化学によってもよく、並びに硬化メカニズムを加速させるために熱を必要としてもよい。
【００８４】
広くは、接着剤層は金属酸化物粒子を例えば、接着剤層の屈折率又は液体接着剤組成物の粘度を（以下に記載のように）修正するために含み得る。実質的に透明な金属酸化物粒子を使用することができる。例えば、接着剤層中の金属酸化物粒子の厚さ１ｍｍのディスクは、ディスクに入射する光の約１５％未満を吸収し得る。金属酸化物粒子の例としては、粘度、Ａｌ２Ｏ３、ＺｒＯ２、ＴｉＯ２、Ｖ２Ｏ５、ＺｎＯ、ＳｎＯ２、ＺｎＳ、ＳｉＯ２、及びそれらの混合物、並びに他の十分に透明な非酸化物セラミック材料が挙げられる。金属酸化物粒子は、表面処理されて接着剤層内及びそれから層がコーティングされる組成物の分配性を改善してもよい。表面処理化学物質の例としては、シラン類、シロキサン類、カルボン酸類、ホスホン酸類、ジルコン酸塩類、チタン酸塩類などが挙げられる。こうした表面処理化学物質を適用する技術は既知である。有機充填剤、例えばセルロース、ヒマシ油ワックス、及びポリアミド含有充填剤もまた使用されてもよい。
【００８５】
いくつかの実施形態において、接着剤層はヒュームドシリカを含む。好適なヒュームドシリカとしては、ＡＥＲＯＳＩＬ  ２００、及びＡＥＲＯＳＩＬ  Ｒ８０５（両方ともＥｖｏｎｉｋ  Ｉｎｄｕｓｔｒｉｅｓから入手可能）、ＣＡＢ−Ｏ−ＳＩＬ  ＴＳ  ６１０、及びＣＡＢ−Ｏ−ＳＩＬ  Ｔ  ５７２０（両方ともＣａｂｏｔ  Ｃｏｒｐ．から入手可能）、並びにＨＤＫ  Ｈ２ＯＲＨ（Ｗａｃｋｅｒ  Ｃｈｅｍｉｅ  ＡＧから入手可能）が挙げられるがこれらに限定されない。
【００８６】
いくつかの実施形態では、接着剤層は、ヒュームドアルミニウムオキシド、例えばＡＥＲＯＸＩＤＥ  ＡＬＵ  １３０（Ｅｖｏｎｉｋ（Ｐａｒｓｉｐｐａｎｙ，ＮＪ）より入手可能）を含む。
【００８７】
いくつかの実施形態では、接着剤層は、粘土、例えばＧＡＲＡＭＩＴＥ  １９５８（Ｓｏｕｔｈｅｒｎ  Ｃｌａｙ  Ｐｒｏｄｕｃｔｓから入手可能）を含む。
【００８８】
金属酸化物粒子は所望の効果に生じさせるのに必要とされる量で、接着剤層の総重量を基本として、例えば約２〜約１０重量％、約３．５〜約７重量％、約１０〜約８５重量％、又は約４０〜約８５重量％の量で使用されてもよい。金属酸化物粒子は、望ましくない色、曇り、又は透過率特性を付け足さない範囲まででのみ加えることができる。一般的に、粒子は約１ｎｍ〜約１００ｎｍの平均粒径を有することができる。
【００８９】
いくつかの実施形態では、液体でありかつ光学的に透明である接着剤は、非反応性オリゴマーのレオロジー改質剤を含む。理論に束縛されるものではないが、非反応性オリゴマーのレオロジー改質剤は、水素結合又は他の自己会合メカニズムを通じて、低い剪断速度において粘度を上昇させる。好適な非反応性オリゴマーのレオロジー改質剤の例としては、ポリヒドロキシカルボン酸アミド（Ｂｙｋ−Ｃｈｅｍｉｅ  ＧｍｂＨ（Ｗｅｓｅｌ，Ｇｅｒｍａｎｙ）から入手可能なＢＹＫ  ４０５など）、ポリヒドロキシカルボン酸エステル（Ｂｙｋ−Ｃｈｅｍｉｅ  ＧｍｂＨ（Ｗｅｓｅｌ，Ｇｅｒｍａｎｙ）から入手可能なＢＹＫ  Ｒ−６０６など）、変性尿素（Ｋｉｎｇ  Ｉｎｄｕｓｔｒｉｅｓ（Ｎｏｒｗａｌｋ，ＣＴ）からのＤＩＳＰＡＲＬＯＮ  ６１００，ＤＩＳＰＡＲＬＯＮ  ６２００、若しくはＤＩＳＰＡＲＬＯＮ  ６５００、又は
Ｂｙｋ−Ｃｈｅｍｉｅ  ＧｍｂＨ（Ｗｅｓｅｌ，Ｇｅｒｍａｎｙ）からのＢＹＫ  ４１０など）、金属スルホン酸塩（Ｋｉｎｇ  Ｉｎｄｕｓｔｒｉｅｓ（Ｎｏｒｗａｌｋ，ＣＴ）からのＫ−ＳＴＡＹ  ５０１、又はＬｕｂｒｉｚｏｌ  Ａｄｖａｎｃｅｄ  Ｍａｔｅｒｉａｌｓ（Ｃｌｅｖｅｌａｎｄ，ＯＨ）からのＩＲＣＯＧＥＬ  ９０３など）、アクリレート化オリゴアミン（Ｒａｈｎ  ＵＳＡ  Ｃｏｒｐ（Ａｕｒｏｒａ，ＩＬ）からのＧＥＮＯＭＥＲ  ５２７５など）、ポリアクリル酸（Ｌｕｂｒｉｚｏｌ  Ａｄｖａｎｃｅｄ  Ｍａｔｅｒｉａｌｓ（Ｃｌｅｖｅｌａｎｄ，ＯＨ）からのＣＡＲＢＯＰＯＬ  １６２０など）、変性ウレタン（Ｋｉｎｇ  Ｉｎｄｕｓｔｒｉｅｓ（Ｎｏｒｗａｌｋ，ＣＴ）からのＫ−ＳＴＡＹ  ７４０など）、又はポリアミドが挙げられるがこれらに限定されない。
【００９０】
いくつかの実施形態では、非反応性オリゴマーレオロジー変性剤は、相分離を制限し、ヘイズを最小限にするために、光学的に透明である接着剤と混和性かつ適合性があるように選択される。いくつかの実施形態では、接着剤層はチキソトロピー液体でありかつ光学的に透明である接着剤から形成され得る。本明細書で使用するとき、組成物が所定の期間に剪断応力に供され、続いて回復したとき、又は剪断応力が減少した、又は除去されたときに部分的に粘度が回復したとき、組成物の剪断力が弱くなる場合、組成物はチキソトロピー性であると考えられる。かかる接着剤はゼロ、又はゼロ近くの応力条件でほとんど、又は全く流量を呈さない。チキソトロピー性特性の利点は、低い剪断速度の条件下における急速な減少により、例えば針による分配のプロセスなどによって、容易に分配することができる。単に高い粘度にわたるチキソトロピー性挙動の主な利点は、高い粘度の接着剤は分配及び適用中に流れるのが難しいということである。接着剤組成物は、組成物に粒子を追加することによってチキソトロピー性とされてもよい。いくつかの実施形態では、チキソトロピー特性を液体接着剤に付与するために、約２〜約１０重量％又は約３．５〜約７重量％の量で、ヒュームドシリカが添加される。
【００９１】
いくつかの実施形態では、１〜１０秒−１の剪断速度において、５０Ｐａ・ｓ以下、約２〜約３０Ｐａ・ｓの間、及び具体的には約５〜約２０Ｐａ・ｓの間の粘度を有する任意の光学的に透明な接着剤が、コーティングプロセスに好適なチキソトロピー液体でありかつ光学的に透明である接着剤を形成するために、チキソトロープ剤と組み合わされ得る。チキソトロープ剤の効率、及び光学特性は、液体でありかつ光学的に透明である接着剤の組成物、及びチキソトロープ剤とのその相互作用による。例えば、会合性チキソトロープ剤又は親水性シリカの場合、高い極性モノマー（例えばアクリル酸、酸、又はヒドロキシル含有モノマー若しくはオリゴマー）の存在は、チキソトロピー性又は光学特性を阻害する場合がある。
【００９２】
いくつかの実施形態では、液体でありかつ光学的に透明である接着剤の粘土は、２つ以上の異なる剪断速度において制御され得る。一実施形態では、接着剤層は、２５℃及び１０秒−１の剪断速度において、約２〜約５０Ｐａ・ｓ、及び具体的には約５〜約２０Ｐａ・ｓの粘度を有する。一実施形態では、接着剤層は、２５℃及び０．０１秒−１の剪断速度において、約５００〜約１０，０００Ｐａ・ｓ、及び具体的には約１，０００〜約８，０００Ｐａ・ｓの粘度を有する。一実施形態では、接着剤層は、２５℃及び１秒−１の剪断速度において、約１８Ｐａ・ｓ〜約１４０Ｐａ・ｓ、及び具体的には約３０Ｐａ・ｓ〜約１００Ｐａ・ｓの粘度を有する。
【００９３】
いくつかの実施形態では、接着剤層は、１０Ｐａの応力が接着剤に２分間、適用されたときに約０．２ラジアン以下の変位クリープを有する。具体的には、液体でありかつ光学的に透明である接着剤は、１０Ｐａの応力が接着剤に２分間、適用されたときに約０．１ラジアン以下の変位クリープを有する。概して、変位クリープは、２５℃においてＴＡ  Ｉｎｓｔｒｕｍｅｎｔｓ製造のＡＲ２０００  Ｒｈｅｏｍｅｔｅｒ及び直径４０ｍｍ×１ｏの錐体を使用することによって測定され、１０Ｐａの応力が接着剤に適用されたときに、錐体の回転角度として画定される値である。変位クリープは、重力及び表面張力といった非常に低い応力条件下における、チキソトロピー性接着剤層のの流れ又はたわみに抵抗する能力に関連する。
【００９４】
いくつかの実施形態では、液体でありかつ光学的に透明である接着剤は、錐体及びプレートレオメーターにおいて、１Ｈｚの周波数において８０μＮ・ｍのトルクが適用されたときに、４５°以下、具体的には４２°以下、具体的には３５°以下、及びより具体的には３０°以下のデルタを有する。デルタは、振動性の力（応力）が材料に適用される場所の応力と歪みの間の位相遅れであり、得られる変位（歪み）が測定される。デルタは、角度の割り当てられた単位である。デルタは、非常に低い振動応力におけるチキソトロピー性接着剤層の「固体」の挙動、又はその非たわみ性特性に関する。接着剤層はまた、ステンシル印刷の用途におけるスキージなどの機器の下を通過した後、短時間内でそのたわまない構造を維持する能力も有する。一実施形態では、接着剤層の回復時間は、１Ｈｚの周波数において、約１０００μＮ・ｍのトルクを約６０秒間、その直後に１Ｈｚの周波数において８０μＮ・ｍのトルクが適用された後、３５度のデルタに到達するまで約６０秒未満、具体的には約３０秒未満、及び更に具体的には約１０秒未満である。
【００９５】
光開始剤は、紫外線照射を用いて硬化することきに、液体組成物で使用されてもよい。フリーラジカル硬化の光開始剤には、有機過酸化物、アゾ化合物、キニーネ、ニトロ化合物、アシルハロゲン化物、ヒドラゾン、メルカプト化合物、ピリリウム化合物、イミダゾール、クロロトリアジン、ベンゾイン、ベンゾインアルキルエーテル、ケトン、フェノン等が挙げられる。例えば、接着剤組成物は、ＢＡＳＦ  Ｃｏｒｐ．からＬＵＣＩＲＩＮ  ＴＰＯＬとして入手可能なエチル−２，４，６−トリメチルベンゾイルフェニルホスフィネート、又はＣｉｂａ  Ｓｐｅｃｉａｌｔｙ  ＣｈｅｍｉｃａｌｓからＩＲＧＡＣＵＲＥ  １８４として入手可能な１−ヒドロキシシクロヘキシルフェニルケトンを含み得る。光開始剤は、重合性組成物中のオリゴマー及びモノマー材料の重量に対して約０．１〜１０重量％又は０．１〜５重量％の濃度でしばしば用いられる。
【００９６】
液体組成物及び接着剤層は任意に応じて、連鎖移動剤、酸化防止剤、安定剤、難燃剤、粘度調整剤、抑泡剤、帯電防止剤、及び湿潤剤などの１つ以上の添加物を含有し得る。光学接着剤に対して色が必要とされる場合は、染料及び顔料などの着色剤、蛍光性染料及び顔料、リン光性染料及び顔料が使用されてもよい。
【００９７】
上記のように、接着剤層は接着組成物又は液体組成物を硬化することによって形成される。任意の形態の電磁放射線が使用されてもよく、例えば液体組成物は、紫外線照射及び／又は熱を使用して硬化されてもよい。電子ビーム照射もまた使用されてもよい。上記の液体組成物は、化学線、すなわち光化学反応活性の生成につながる放射線を使用して硬化されると言われる。例えば、化学線は約２５０〜約７００ｎｍの放射線を含み得る。化学線源の源には、タングステンハロゲンランプ、キセノン及び水銀アークランプ、白熱灯、殺菌灯、蛍光ランプ、レーザ、及び発光ダイオードが挙げられる。紫外線は、Ｆｕｓｉｏｎ  ＵＶ  Ｓｙｓｔｅｍｓから入手可能なもののように、高い密度で連続する放射システムを使用して供給することができる。
【００９８】
いくつかの実施形態では、化学線は、組成物が部分的に重合されるように、液体組成物の層に適用され得る。液体組成物は、ディスプレイパネルと実質的に透明な基材との間に配置されて、次いで部分的に重合されてもよい。液体組成物は、ディスプレイパネル又は実質的に透明な基材上に配置されて、部分的に重合されてもよく、次いでディスプレイパネル及び基材の他方は部分的に重合された層の上に配置されてもよい。
【００９９】
いくつかの実施形態では、化学線は、組成物が完全に、又はほぼ完全に重合されるように、液体組成物の層に適用され得る。液体組成物は、ディスプレイパネルと実質的に透明な基材との間に配置され、次いで完全に、又はほぼ完全に重合されてもよい。液体組成物は、ディスプレイパネル又は実質的に透明な基材上に配置されて、完全に又はほぼ完全に重合され、次いでもう一方のディスプレイパネル及び基材は部分的に重合された層の上に配置されてもよい。
【０１００】
アセンブリプロセスにおいて、実質的に均一な液体組成物の層を有することが一般的に望ましい。２つの構成要素を所定の位置に確実に保持する。必要に応じて、アセンブリの上面全体にわたって均一な圧力を加えてよい。必要に応じて、ガスケット、支持棒、シム及び／又はスペーサを使用して、部品を互いに対して一定の距離に保持することにより、層の厚さを調整してもよい。あふれ出たものから部品を保護するために、マスキングが必要とされることがある。吸引装置又は他の手段により、封入された空気の空洞を防止するか、又はなくすことができる。照射を次いで適用し、接着剤層を形成してもよい。
【０１０１】
光学アセンブリは、２つの構成要素間にエアギャップ又はセルを作製し、次いで液体組成物をセル内に配置することによって調製され得る。この方法の例は、米国特許第６，３６１，３８９  Ｂ１（Ｈｏｇｕｅ  ｅｔ．ａｌ）に記載されており、周囲に沿ったシールがエアギャップ又はセルを形成するように、構成要素同士を周縁部で接着することを含む。接着は、上記のとおり接着剤が再加工性を阻害しない限り、任意のタイプの接着剤、例えば両面感圧接着剤テープなどの接着テープ、ガスケット、ＲＴＶシール等を使用して実施され得る。次いで、液体組成物は周辺部の縁部における開口部を通じてセル内に注がれる。あるいは、液体組成物はおそらく注射器など加圧された注入手段を使用して注入される。セルが充填されたときに、空気を逃がすことができるようにするために、別の開口が必要である。吸引装置などの排出手段を使用して、そのプロセスを容易にすることができる。上記のとおり化学線又は熱を適用して接着剤層を形成することができる。
【０１０２】
光学アセンブリは、米国特許第５，８６７，２４１（Ｓａｍｐｉｃａ  ｅｔ  ａｌ．）に記載されるようなアセンブリ固定具を使用して調製され得る。この方法では、平板を含み、その平板の中にピンを圧入した取り付け具が提供される。ピンは、ディスプレイパネルとディスプレイパネルに取り付けられる部品との寸法に合致するピン領域を形成するように、所定の形状で配置される。ピンは、ディスプレイパネル及び他の部品がピン領域に降ろされたときに、ディスプレイパネル及び他の部品の４つの各隅部が、ピンによって所定の位置に保持されるように構成される。取り付け具は、位置合わせ精度を適切に調整して、光学アセンブリの構成要素の組み立て及び位置合わせを補助する。この組立方法の更なる実施形態はＳａｍｐｉｃａ  ｅｔ  ａｌ．に記載されている。米国特許第６，３８８，７２４  Ｂ１号（Ｃａｍｐｂｅｌｌ，ｅｔ．ａｌ）は、スタンドオフ、シム、及び／又はスペーサを使用して、構成要素を互いに対して一定の距離で保持する方法を記載している。
【０１０３】
ディスプレイパネルは、液晶ディスプレイパネルなど任意のタイプのパネルを含むことができる。液晶ディスプレイパネルは周知であり、通常、ガラス又はポリマー基材などの、２つの実質的に透明な基材間に配置された液晶材料を含む。本明細書で使用するとき、「実質的に透明である」は、光学用途（例えば４６０〜７２０ｎｍの範囲にわたって少なくとも８５％の透過率を有する）に工程できある基材を指す。光学基材は、厚さ１ミリメートル当たり、４６０ｎｍで約８５％超の透過率、５３０ｎｍで約９０％超の透過率、及び６７０ｎｍで約９０％超の透過率を有することができる。実質的に透明な基材の内側面には、電極として機能する透明な導電材料がある。場合によっては、実質的に透明な基材の外側面には、基本的に、ただ１つの偏光状態の光だけを通す偏光フィルムがある。電圧が電極に対して選択的に印加されると、液晶材料は再配向して光の偏光状態を変え、それにより、画像が形成される。液晶ディスプレイパネルはまた、マトリクスパターンで配置された複数の薄膜トランジスタを有する薄膜トランジスタアレイパネルと、共通電極を有する共通電極パネルとの間に配置された液晶材料を含むことができる。
【０１０４】
ディスプレイパネルは、プラズマディスプレイパネルを含むことができる。プラズマディスプレイパネルは周知であり、通常、２つのガラスパネル間に位置する小セル内に配置されたネオン及びキセノンなどの希ガスからなる不活性混合物を含む。制御回路は、パネル内の電極を帯電させて、これがガスをイオン化し、プラズマを形成するようにし、次いで、プラズマが蛍光体を励起して発光させる。
【０１０５】
ディスプレイパネルは、有機エレクトロルミネッセンスパネルを含むことができる。これらのパネルは本質的に２つのガラスパネル間に配置された有機材料の１つの層である。有機材料は、有機発光ダイオード（ＯＬＥＤ）又は高分子発光ダイオードポリ（ＰＬＥＤ）を含み得る。これらのパネルは既知である。
【０１０６】
ディスプレイパネルは電気泳動ディスプレイを含み得る。電気泳動ディスプレイは既知であり、電子ペーパー、すなわちｅ−ペーパーと呼ばれるディスプレイ技術に典型的に使用される。電気泳動ディスプレイは、２つの透明電極パネル間に配置された液体の帯電物質を含む。液体の帯電材料は、ナノパーティクル、染料、及び非極性炭化水素中に浮遊する帯電剤、炭化水素材料中に浮遊する、帯電した粒子で充填されたマイクロカプセスを含み得る。マイクロカプセルはまた、液体ポリマーの層に浮遊してもよい。
【０１０７】
光学アセンブリに使用される実質的に透明な基材は、様々なタイプの材料を含み得る。実質的に透明な基材は、光学用途に適しており、典型的に４６０〜７２０ｎｍの範囲にわたって少なくとも８５％の透過率を有する。実質的に透明な基材は、厚さ１ミリメートル当たり、４６０ｎｍで約８５％より大きい透過率、５３０ｎｍで約９０％より大きい透過率、及び６７０ｎｍで約９０％より大きい透過率を有することができる。
【０１０８】
実質的に透明な基材は、ガラス又はポリマーを含むことができる。有用なガラスには、ホウケイ酸、ソーダ石灰、及び保護カバーとしてディスプレイ用途での使用に適した他のガラスがある。使用され得る１つの具体的なガラスとしては、Ｃｏｒｎｉｎｇ  Ｉｎｃ．から入手可能なＥＡＧＬＥ  ＸＧ及びＪＡＤＥガラス基材が挙げられる。有用なポリマーとしては、ポリエチレンテレフタレートなどのポリエステルフィルム、ボリカーボネートフィルム又はプレート、ポリメチルメタクリレートフィルムなどのアクリルフィルム、並びにＺｅｏｎ  Ｃｈｅｍｉｃａｌｓ  Ｌ．Ｐ．から入手可能なＺＥＯＮＯＸ及びＺＥＯＮＯＲなどのポリエステルフィルムが挙げられる。実質的に透明な基材は好ましくは、ディスプレイパネル及び／又は接着剤層の屈折率に近い屈折率、例えば、約１．４〜約１．７を有する。実質的に透明な基材は通常、約０．５ｍｍ〜約５ｍｍの厚さを有する。
【０１０９】
実質的に透明な基材は、タッチスクリーンを含むことができる。タッチスクリーンは周知であり、通常、２つの実質的に透明な基材間に配置された透明な導電層を含む。例えば、タッチスクリーンは、ガラス基材とポリマー基材との間に配置された酸化インジウムスズを含むことができる。
【０１１０】
本明細書に開示した光学アセンブリを、電話などの携帯デバイス、テレビ、コンピュータモニタ、プロジェクタ又は表示板を含むがこれらに限定されない様々な光学デバイスに使用することができる。光学デバイスは、バックライトを含んでよい。
【実施例】
【０１１１】
本発明について以下の実施例でより具体的に説明するが、本発明の範囲内での多数の修正及び変形が当業者には明らかとなるため、以下の実施例は例示のみを目的としたものである。別段の指定がない限り、以下の実施例で報告される全ての部、百分率、及び比率は、重量を基準としたものである。
【０１１２】
試験方法
粘度測定
ＴＡ  Ｉｎｓｔｒｕｍｅｎｔｓ（Ｎｅｗ  Ｃａｓｔｌｅ，Ｄｅｌａｗａｒｅ）からの４０ｍｍの１°のステンレス鋼錐体及びプレートを備えるＡＲ２０００レオメーターを使用することによって作製された。粘度は、２５℃において錐体とプレートとの間に２８μｍのギャップを備えて、０．０１〜１００秒−１の頻度で、安定した状態の流量手順を用いて測定された。
【０１１３】
【表１】
0006033313.tif 000002
【０１１４】
プロセス実施例
（実施例１）
重量ベースで、５９．０２部のＡｒｔ  Ｒｅｓｉｎ  ＳＳＭ７、２．７４部のＢｉｓｏｍｅｒ  ＰＰＡ６、６．３５部のＳＲ４８９Ｄ、９．０８部のＢＥＨＡ、１３．６２部のＰｉｎｅｃｒｙｓｔａｌ  ＫＥ−３１１、０．９部のＩｒｇａｎｏｘ  １０７６、０．４９部のＳｉｌｑｕｅｓｔ  Ａ１７４、０．９部のＡＯ５０３、５．９１部のＡｅｒｏｓｉｌ  ２００、及び０．９９部のＬｕｃｉｒｉｎ  ＴＰＯ−Ｌを高剪断ミキサで混合することによって、液体でありかつ光学的に透明である接着剤組成物（「ＬＯＣＡ−１」と表示される）を調製した。種々の剪断速度におけるＬＯＣＡ−１の粘度が表１に示される。
【０１１５】
【表２】
0006033313.tif 000003
【０１１６】
ＬＯＣＡ−１を、以下の手順によって、３インチ×２インチ×０．０６インチ（７．６ｃｍ×５．１ｃｍ×０．１５ｍｍ）のガラスプレート上にカーテンコーティングした。垂直の落下位置にあるように構成される、１２．５インチ（３１．８ｃｍ）幅の鋭いリップを有する押出スロットダイを、０．０２０インチ（０．０５１ｃｍ）のシムと適合させ、ダイ開口部を約５インチ（１２．７ｃｍ）の幅に狭めた。カーテンコーティングの縁部を安定させるために、「サイドリミッタ」として２つの木製だぼを使用した。コーティングプロセス中に、流体カーテンの縁部がだぼ表面のみに接触し、次いで、だぼの縁部を流れ落ちるように、だぼをダイにテープで貼った。ダイを加圧ポットに接続した。加圧ポットは、約１．６２５インチ（４．１２８ｃｍ）の内径及び約８オンス（２３７ｃｍ３）の総体積を有する小型容器を含有し、容器は、ＬＯＣＡ−１を保持した。加圧ポット排出口、０．２５インチ（０．６４ｃｍ）の内径を有するポリエチレン管をＬＯＣＡ−１に浸した。ポットを密閉し、圧縮空気を用いて３０ｐｓｉ（２０７ｋＰａ）まで加圧し、ＬＯＣＡ−１をダイから押し出し、５インチ（１２．７ｃｍ）幅の流体カーテンを形成した。約０．１５インチ／秒（０．３８ｃｍ／秒）の速度において、手動で、流体カーテン下で、ガラスプレートに供給した。コーティング後、窒素パージ環境下で（約５０ｐｐｍの酸素にパージ）、１５フィート／分（４．６メートル／分）のコンベヤー速度で７回、２００ワット／インチ（７８．７Ｗ／ｃｍ）で動作するＨ電球を有する、紫外線硬化システム（Ｍｏｄｅｌ  ＭＣ−６ＲＱＮ；Ｆｕｓｉｏｎ  ＵＶ  Ｓｙｓｔｅｍｓ  Ｉｎｃ．（Ｇａｉｔｈｅｒｓｂｕｒｇ，Ｍａｒｙｌａｎｄ）から入手可能）に、コーティングされたプレートを通すことによって、ＬＯＣＡ−１を硬化させた。
【０１１７】
（実施例２）
Ｎｏｒｄｓｏｎ  ＴｒｕｅＣｏａｔ（商標）スロットアプリケータを本実施例のために選択した。対象の基材をアプリケータの下に配置し、それにＬＯＣＡ−１を充填した。アプリケータを移動させることが可能なフレーム上にアプリケータを載置した。電空サーボモータによって、基材の上でのアプリケータの移動を制御した。スロットダイに供給するための接着剤の量を定量ポンプによって送り込み、分注量をスロットダイコーティングヘッド中のソレノイド弁によって制御した。スロットダイの移動速度は、約０．１〜５０ｍｍ／秒の間で制御可能であった。スロットダイの塗布幅は、約５００ｍｍであった。塗布幅は、約５０〜１０００ｍｍの間で変更され得ることが理解される。スロットダイと対象の基材との間のギャップは、約１ｍｍであった。接着剤を対象の基材上に配設した後、平面性を検査した。３００ミクロンの接着剤コーティング厚さに対して、±３５ミクロンの平面性許容誤差が得られた。
【０１１８】
（実施例３）
同一のＮｏｒｄｓｏｎ  ＴｒｕｅＣｏａｔ（商標）スロットアプリケータを本実施例のために選択した。対象の基材をアプリケータの下に配置し、それにＬＯＣＡ−１を充填した。アプリケータを移動させることが可能なフレーム上にアプリケータを載置した。電空サーボモータによって、基材の上でのアプリケータの移動を制御した。スロットダイに供給するための接着剤の量を定量ポンプによって送り込み、分注量をスロットダイコーティングヘッド中のソレノイド弁によって制御した。スロットダイの移動速度は、約０．１〜５０ｍｍ／秒の間で制御可能であった。スロットダイの塗布幅は、約５００ｍｍであった。スロットダイと対象の基材との間のギャップは、約５ｍｍであった。接着剤を対象の基材上に配設した後、平面性を検査した。３００ミクロンの接着剤コーティング厚さに対して、同様の±３５ミクロンの平面性許容誤差が得られた。
【図１】
0006033313.tif 000004
【図２Ａ】
0006033313.tif 000005
【図２Ｂ】
0006033313.tif 000006
【図３】
0006033313.tif 000007
【図４】
0006033313.tif 000008
【図５】
0006033313.tif 000009